(57)【要約】【課題】化学物質を一切使用せずに、しかも人の健康に好ましく環境面でも有利であり、さらに、内装構造材等に適用して優れた意匠効果と、現場施工時の作業性に優れた建築用仕上げ塗材及びその製法を提供する。【解決手段】軟化、あくぬき処理した天然木のおがくず類と、植物性糊と、キチン・キトサンと、を主材とし、これらに水を加えて攪拌混練しペースト状塗材とした建築用仕上げ塗材から構成される。必要に応じて主材に天然着色料、光触媒体、ホタテ貝粉体から選ばれた１種またはそれらの組み合わせを含有させてもよい。【選択図】  図１
2004339378.tif 000002
【特許請求の範囲】
【請求項１】
軟化、あくぬき処理した天然木のおがくず類と、植物性糊と、キチン・キトサンと、を主材とし、これらに水を加えて攪拌混練しペースト状塗材とした建築用仕上げ塗材。
【請求項２】
必要に応じて主材に天然着色料、光触媒体、ホタテ貝粉体から選ばれた１種またはそれらの組み合わせを含有させたことを特徴とする請求項１記載の建築用仕上げ塗材。
【請求項３】
天然木のおがくず類と、苛性ソーダと、に水を加えて煮沸する工程と、
煮沸したおがくず類を洗浄する工程と、
洗浄したおがくず類に、植物性糊と、キチン・キトサンと、水を加えて攪拌混練後ペースト体を得る工程と、を含む建築用仕上げ塗材の製造方法。
【請求項４】
洗浄後のおがくず類をさらに粉砕機により粉砕する工程を含む請求項３記載の建築用仕上げ塗材の製造方法。
【発明の詳細な説明】
【０００１】
【発明の属する技術分野】
本発明は、建築物の内外壁または天井を所要の塗着手段を用いて仕上げ処理する建築用仕上げ塗材及びその製法に関する。
【０００２】
【従来の技術】
近時、住宅の高気密化、高断熱化が図られて室内空調効率が大幅に改善される一方、室内外の換気はそのぶん不十分となり、室内の多湿化による結露や人体へのアレルギーを生じさせるカビ、ダニの繁殖の原因を形成するとともに、建物の床、壁、天井材に塗布された塗料に含まれるトルエン、キシレン、クロロホルム等の揮発性有機化合物（ＶＯＣ：ｖｏｌａｔｉｌｅ  ｏｒｇａｎｉｃ  ｃｏｍｐｏｕｎｄ  ）の室内濃度が高くなり、いわゆるシックハウス症候群を引き起こす化学物質過敏症を生起させる要因となっている。一方、住居等の建築物の建て替えや取り壊し時に発生する建築廃材は産業廃棄物総量の４分の１を占め、環境保護、汚染防止等のために海洋投棄、埋め立てもしだいに規制領域が広がって今や廃棄場所を探すことがしだいに困難となっている。したがって、建築する段階から化学物質や、人体に有害な成分を含まないものを素材として建物等を構築することが望まれる。
【０００３】
【発明が解決しようとする課題】
特に近時の住居の室内等における建築用仕上げ塗材は、セメント、合成樹脂などの結合材、顔料、骨材などを主原料とし、これを吹き付けやローラ等で立体的に仕上げる場合が多い。これに関して、例えば特開平１１−６２０５３号において建築仕上げ用壁材原料が提案されている。この建築仕上げ用壁材原料は、火山噴出物のシラスを原形のまま無加工で白セメントあるいは石膏と調合し水を加えて下地材上に塗布するものであり、化学物質等は使用されていないが無機物質が主材であるから調湿性に欠けるとともにシラスとセメントとの混合体であるから内装仕上げに適用した場合に肌触りにザラザラ感がありさらに、色彩や艶や光沢にも欠けて室内に無味乾燥な感じを与えるきらいがあった。また、施工時に表層に表出するセメント特有の白色のセメント粉の清掃や洗浄が必要であり、施工に手間がかかるとともに、セメントの流動性保持時間等を考慮して現場で塗材材料を使用する必要があるから、作業現場での実際の作業に向けた段取り作業が必要で、塗着作業前準備に時間がかかるという問題があった。
【特許文献１】特開平１１−６２０５３号公報
【０００４】
本発明は、上記従来技術の課題に鑑みてなされたものであり、その目的は、化学物質を一切使用せずに、しかも人の健康に好ましく環境面でも有利であり、さらに、内装構造材等に適用して色彩、光沢等に富み、さらに、現場施工時の作業性に優れた建築用仕上げ塗材及びその製法を提供することにある。
【０００５】
【課題を解決するための手段】
上記目的を達成するために、本発明は、軟化、あくぬき処理した天然木のおがくず類と、植物性糊と、キチン・キトサンと、を主材とし、これらに水を加えて攪拌混練しペースト状塗材とした建築用仕上げ塗材から構成される。
【０００６】
その際、必要に応じて主材に天然着色料、光触媒体、ホタテ貝粉体から選ばれた１種またはそれらの組み合わせを含有させてもよい。
【０００７】
また、本発明は、天然木のおがくず類と、苛性ソーダと、に水を加えて煮沸する工程と、煮沸したおがくず類を洗浄する工程と、洗浄したおがくず類に、植物性糊と、キチン・キトサンと、水を加えて攪拌混練後ペースト体を得る工程と、を含む建築用仕上げ塗材の製造方法から構成される。
【０００８】
その際、洗浄後のおがくず類をさらに粉砕機により粉砕する工程を含むようにするとよい。
【０００９】
【発明の実施の形態】
以下、本発明の実施の形態について説明する。本発明の一実施形態の建築用仕上げ塗材は、（ａ）軟化、あくぬき処理した天然木のおがくず類と、（ｂ）植物性糊と、（ｃ）キチン・キトサンと、を主材とし、これらに水を加えて攪拌混練しペースト状塗材とした構成である。
【００１０】
天然木のおがくず類は、切り出した天然木の製材工程で排出される鋸屑、木材加工工程で発生するカンナ屑、その他木材を破砕あるいは粉砕してチップ加工したものをすべて含む。木材の種類としては、例えば桐、檜、桜、杉、けやき、みつまた、その他の排出される任意の木材おがくずでよい。複数の種類のおがくずを混合させた状態で塗材に用いても良い。木材自体には、吸湿性が高いものや防虫性、抗腐朽性のもの等があり、すべて天然素材であるからこれをおがくず類として細片化して壁や床部分などの室内内装材の仕上げ材として適用する場合には、長期的にこれらの特性が室内の居住者に作用する。また、独特の木質の好ましい臭気等も室内に漂わせることができる。
【００１１】
おがくず類は、製材工程やカンナ屑で排出された原形のままでは細片素材が硬く塗材としての作業性になじまないとともに、そのままでは経時的に木質成分が外部に滲み出して、まだら状となり塗材の塗着表面を汚す。したがって、事前に前処理としてこれらのおがくず類は軟化及びあく抜き処理を行なう必要がある。軟化、あく抜き処理は、おがくず類を煮沸釜内で苛性ソーダ（水酸化ナトリウム）とともに、水で数時間煮沸することにより同時に行われる。苛性ソーダは潮解性で水溶して強アルカリ性となり、木材の弱酸成分と化合して塩として木質成分を水内に溶出させ、同時に煮沸により木材の繊維ぶんを軟化させて各おがくずの細片を軟化させる。その後、数十分水で洗浄させる。この場合、必要に応じて洗浄したおがくず類を漂白剤等で漂白させるとよい。煮沸のみではもともとの木の色が残る場合があり、このような場合に着色料による着色の鮮やかさを損なわせるから、漂白によりできるかぎり脱色させておくとよい。また、煮沸、洗浄後のおがくず類は、最終的に糊との練り混ぜの前に粉砕して微細化させるとよい。例えば製材加工等で排出されるおがくずを粒径０．５ｍｍ程度の大きさのものに粉砕させることにより、糊材との均等分布性、塗着仕上げ性を良好にさせ、さらに、表面の滑らかさを生じさせる。また、糊材による塗着下地材への接着性も良好にさせ得る。なお、微細化させる場合の粒径は任意のサイズに設定してよい。おがくず類の軟化、あくぬき処理の最終工程すなわち、煮沸、洗浄、必要に応じた漂白の処理の後に、微細片化させることにより、各処理工程での処理をできるだけ大きな粒径の状態でし得て、作業効率を良好に保持させる。
【００１２】
植物性糊は、主成分のおがくず類を結合させる主結合材であり、例えば米その他の穀物、野菜等から得られるでんぷん糊が好適である。また、カラギーナンを含むつのまた、すぎのり等の紅藻類を含む海草類から得られるような人体に無害の糊材も含まれる。
【００１３】
一方、これらのでんぷん糊や海草糊は酸化による腐敗が早く、これを防止する必要がある。本実施形態では、これらの天然物糊に加えて塗材中にキチン・キトサンが添加される。キチン・キトサンを含有させることにより、それらのでんぷんや海草成分の腐敗が防止され、さらに、粘度を大幅に向上させ塗材として塗着対象物への強固な接着作用を実現させる。キチン・キトサンは、カニやエビの甲殻や昆虫の外皮、イカ・貝等の軟体動物の器官等に存在する人体に無害の生体高分子物質であり、活発な作用のアミノ基を含むキトサンの抽出時に、キチンが混じって得られる。一般にキトサンは水に不溶だが弱酸に可溶である。キトサンのアミノ基は、プラスイオンであり、これがアニオンのカルボキシル基を有する細菌やバクテリアと結合してアミノ酸を生成し、これに光が当って凝集してタンパク質が生成される。このような作用から、キチン・キトサンを塗材に配合させることにより防腐とともに糊材の粘着性を向上させ、塗材の長期接着を具体的に実現することができる。特に、でんぷん糊との調合時には極めて強力な接着作用を示すことが実証されている。さらに、でんぷん糊のみでは、おがくず粒子を取り込んで鋭くとがった部分を含んでパリパリに固まった状態で塗材の表面に固定されてしまうが、キトサンを植物性でんぷん等に混合すると、表面ざらつき感もなく滑らかな表面仕上がりとなり、また、艶、光沢、質感も極めて良好なものとなることが実験的に証明されている。さらに、このキチン・キトサンは、人の体内に取り込まれた際に抗ガン作用、コレステロール値抑制等の医学的に好ましい作用を有することも種々報告、実証されつつある。なお、キチン・キトサンは、例えば水と混合させて希釈し液体中に存在させた状態で使用するとおがくず類中への均等な混合状態が得られて好適である。
【００１４】
本実施形態の建築用仕上げ塗材は、基本的には、以上の（ａ）軟化、あくぬき処理した天然木のおがくず類と、（ｂ）植物性糊と、（ｃ）キチン・キトサンと、を主材とし、これに水を加えて攪拌混練してペースト状塗材としたものである。このまま刷毛塗り、小手塗り、吹き付け等の任意の塗着方法により壁、床、天井等の特に室内内装材用の仕上げ材として適用し得る。そのままモルタル塗りのように塗着してよい。本実施形態の建築用仕上げ塗材は、例えば真空パック等に封入して包装した状態で市場提供可能であり、その際にも数日の日持ちを保持し得る。
【００１５】
さらに、本実施形態においては、必要に応じて天然着色料、光触媒体、ホタテ貝粉体から選ばれた１種、またはそれらを組み合わせた複数の素材を含有させてもよい。天然着色料として、例えばくちなしや食紅を用いるとよい。くちなしは、アカネ科クチナシ属の常緑低木で、熟した紅黄色の果実からとった黄色色素が化学物質を含まない天然色素として塗材を着色させ得る。また、このくちなしは、芳香を放ち、塗材中に存在しながら、室内にも良好な香りを与え得る。また、食紅等は、食用色素である。
【００１６】
さらに、光触媒体は、紫外線を照射することにより、悪臭成分等の有機化合物に対して酸素分子の吸着或いは脱着を起こさせて、分解（酸化）を促進する機能を発揮する物質であり、例えば酸化チタン、酸化バナジウム、酸化亜鉛、酸化タングステン等がある。これらはその触媒機能発現効果を高くさせるために微粒子状で他の粉体等と配合させておいて塗材中に含有させるとよい。この酸化チタン等の光触媒には発生する活性酸素の殺菌作用により細菌の繁殖を抑制し、汚染を防止する機能があることが立証されている。
【００１７】
ホタテ貝は、微細な孔を多数有する多孔質構造であり、このホタテ貝の微粉末は室内空気中に浮遊する有害化学物質を効率よく吸着することができる。ホタテ貝殻は、炭酸カルシウム（石灰）、珪酸、等を主成分として構成されており、例えばこれを高温焼成して石灰を酸化カルシウム（生石灰）に変性させることによりその強アルカリ性により殺菌、消臭作用を生じさせる。このホタテ貝微粉末を本塗材に配合させることにより、該塗材や下地材を含む塗壁とともに、室内に向けてその殺菌、消臭作用を及ぼすことができる。これらの、天然着色料、光触媒体、ホタテ貝粉体は、それぞれ１種のみあるいは２種以上組み合わせて配合してもよく、それぞれの素材による複合的な作用効果を得られる。
【００１８】
次に、図１を参照して、本実施形態の建築用仕上げ塗材の製造方法について説明する。図１において、Ｓ１において、天然木のおがくずと、苛性ソーダと、に水を加えて３〜４時間煮沸させあくぬきを十分に行なうとともに、おがくずの素材自体を柔軟にさせて塗着作業時の作業に適した状態にさせる。次に、Ｓ２において、煮沸したおがくずを３０〜４０分清流に晒して洗浄させる。次に、Ｓ３において、おがくずを粉砕機に投入してさらに細片化させ、塗材としてのワーカビリティを良好にさせる。このＳ２とＳ３との間で、必要に応じて漂白剤により脱色漂白させる（Ｓ４）。この場合、再度水洗いを行なう。Ｓ３でのおがくずの細片化は塗材としての作業性確保並びに、施工した塗材表面をより滑らかにさせるために行なわれる。次に、Ｓ５において、粉砕後のおがくずと、植物性糊とキチン・キトサンを混合したものに適度の水を混入させて約１０〜１４分攪拌機で攪拌し、混練させてペースト状の塗材を得る。この場合、例えば水に対してキトサンと乳酸を混合させてキトサン水溶液を作製し、これに所要の量の植物性糊を配合して混練してもよい。さらに、この際、Ｓ６のように、必要に応じてくちなしの粉体や食紅、あるいは酸化チタン等の光触媒体を混入してもよい。さらに、この後、必要に応じてホタテ貝の粉体を混合させてもよい（Ｓ７）。そして、このペースト状のままでそのまま、コテ塗り、刷毛塗り、吹き付け等の所望の塗着手段で塗着させる。また、このペースト状体を商品として市場提供する場合には、合成樹脂袋等に封入して真空包装を施して提供し得る（Ｓ８）。
【００１９】
次に、本発明の実施例について説明するが、本発明は、以下の実施例の構成のみに限定されるものではない。
【実施例】桐ののこ屑９００ｇに苛性ソーダを加え、さらに水を加えて３〜４時間程度沸騰煮沸し、煮沸したものを３０〜４０分程度冷水に晒し、それを粉砕機で更に粉砕して細片化した。この細片化したおがくずに植物性でんぷん９００ｃｃ、水１リットルに対してそれぞれキトサン１０ｇ重量部、乳酸３ｇ重量部を加えて作製したキチン・キトサン水溶液３００ｃｃと、植物性クチナシ、食紅等天然色素０．２ｇと、酸化チタン粉３０ｃｃを混入し、さらに水を８００ｃｃ加えて攪拌機にて１０〜１５分程混練し、さらにその途中で腐敗防止用にホタテ貝の粉末１００ｇを配合してペースト状の塗材を調製した。これを真空パック加工して包装した。得られたペースト状塗材の内装下地材への塗着作業は極めてスムーズで、単にそのまま材料に塗着させるだけでよく、短時間に作業を終えた。塗着施工後の仕上がりは極めて良好で、また、塗材としての接合性も良好であると確認された。
【００２０】
【発明の効果】
以上説明したように、本発明の建材用仕上げ塗材及びその製法によれば、化学物質を一切含まず、簡単な現場施工作業を可能とし、しかも低コストで極めて簡単に製造でき、さらに、施工後仕上がり表面感触が柔らかく天然木の芳香を含み、色沢、彩色も細やかな設定ができるばかりでなく、居住者の健康に積極的に良好な作用を生じさせることが可能である。また、塗着対象物の構築物等が取り壊される場合にも無害有機物として処理可能であり、環境への負荷も小さくし得る。さらに、長期にわたり調湿性を保持して室内の快適な居住性を保持し得る。
【図面の簡単な説明】
【図１】本発明の実施形態の建築用仕上げ塗材の製造工程を示すフローチャート図である。
【図１】
2004339378.tif 000003